(57)【特許請求の範囲】
【請求項１】
太陽光制御コーティングであって、
第１位相調整層；
第１位相調整層上に位置する第１金属機能層であって、銀を含む第１金属機能層；
第１金属機能層上に位置する任意の第１プライマー層；
第１金属機能層上に位置する第２位相調整層；
第２位相調整層上に位置する第２金属機能層であって、銀を含む第２金属機能層；
第２金属機能層上に位置する任意の第２プライマー層；
第２金属機能層上に位置する第３位相調整層；
第３位相調整層上に位置する第３金属機能層であって、銀を含む第３金属機能層；
第３金属機能層上に位置する任意の第３プライマー層；
第３金属機能層上に位置する第４位相調整層；
第４位相調整層上に位置する第４金属機能層であって、銀を含む第４金属機能層；
第４金属機能層上に位置する任意の第４プライマー層；
第４金属機能層上に位置する任意の第５位相調整層；及び
任意の第５位相調整層上に位置する任意の保護層を備え、
第２金属機能層は、１０ｎｍから２０ｎｍの範囲の厚さを有する連続層であり、
第３金属機能層は、０．２ｎｍから５ｎｍの範囲の有効厚さを有する亜臨界層であり、
第４金属機能層は、５ｎｍから３０ｎｍの範囲の厚さを有する連続層、又は１ｎｍから５ｎｍの範囲の有効厚さを有する亜臨界層のうちの１つであり、
太陽光制御コーティングは、６４％以下の視感透過率の基準ＩＧＵ（断熱ガラスユニット）値、及び０．５以下のＳＨＧＣ（太陽熱利得係数）を提供する、
上記太陽光制御コーティング。
【請求項２】
第１位相調整層が、４５ｎｍから７５ｎｍの範囲の光学的厚さを有する、請求項１に記載の太陽光制御コーティング。
【請求項３】
第２位相調整層が、１００ｎｍから１５０ｎｍの範囲の光学的厚さを有する、請求項１又２に記載の太陽光制御コーティング。
【請求項４】
第３位相調整層が、５７ｎｍから８７ｎｍの範囲の光学的厚さを有する、請求項１〜３のいずれか一項に記載の太陽光制御コーティング。
【請求項５】
第４位相調整層が、５５ｎｍから８６ｎｍの範囲の光学的厚さを有する、請求項１〜４のいずれか一項に記載の太陽光制御コーティング。
【請求項６】
第１金属機能層が、連続層であり、１０ｎｍから１５ｎｍの範囲の厚さを有する、請求項１〜５のいずれか一項に記載の太陽光制御コーティング。
【請求項７】
第３金属機能層が、０．２ｎｍから１ｎｍの範囲の有効厚さを有する亜臨界層を含む、請求項１〜６のいずれか一項に記載の太陽光制御コーティング。
【請求項８】
任意の第３プライマー層が、０．１ｎｍから２ｎｍの範囲の厚さ又は有効厚さを有する、請求項１〜７のいずれか一項に記載の太陽光制御コーティング。
【請求項９】
任意の第５位相調整層が、４５ｎｍから７５ｎｍの範囲の光学的厚さを有する、請求項１〜８のいずれか一項に記載の太陽光制御コーティング。
【請求項１０】
任意の保護層がチタニアを含む、請求項１〜９のいずれか一項に記載の太陽光制御コーティング。
【請求項１１】
太陽光制御コーティングが、０．２４以下の基準ＩＧＵ  ＳＨＧＣ、５５％以下の基準ＩＧＵ  視感透過率、少なくとも１．７３の基準ＩＧＵ  ＬＳＧ比（光透過率と太陽熱利得係数の比）を提供する、請求項１〜１０のいずれか一項に記載の太陽光制御コーティング。
【請求項１２】
太陽光制御コーティングであって、
第１位相調整層；
第１位相調整層上に位置する第１金属機能層であって、銀を含む第１金属機能層；
第１金属機能層上に位置する任意の第１プライマー層；
第１金属機能層上に位置する第２位相調整層；
第２位相調整層上に位置する第２金属機能層であって、銀を含む第２金属機能層；
第２金属機能層上に位置する任意の第２プライマー層；
第２金属機能層上に位置する第３位相調整層；
第３位相調整層上に位置する第３金属機能層であって、銀を含む第３金属機能層；
第３金属機能層上に位置する任意の第３プライマー層；
第３金属機能層上に位置する第４位相調整層；
第４位相調整層上に位置する第４金属機能層であって、銀を含む第４金属機能層；
第４金属機能層上に位置する任意の第４プライマー層；
第４金属機能層上に位置する任意の第５位相調整層；及び
任意の第５位相調整層上に位置する任意の保護層を備え、
第２金属機能層は、１ｎｍから５ｎｍの範囲の有効厚さを有する亜臨界層であり、
第３金属機能層は、８ｎｍから２０ｎｍの範囲の厚さを有する連続層であり、
第４金属機能層は、５ｎｍから３０ｎｍの範囲の厚さを有する連続層、又は１ｎｍから５ｎｍの範囲の有効厚さを有する亜臨界層のうちの１つであり、
太陽光制御コーティングは、６４％以下の視感透過率の基準ＩＧＵ（断熱ガラスユニット）値、及び０．５以下のＳＨＧＣ（太陽熱利得係数）を提供する、
上記太陽光制御コーティング。
【請求項１３】
第１位相調整層が、４５ｎｍから７５ｎｍの範囲の光学的厚さを有し、
第２位相調整層が、１００ｎｍから１５０ｎｍの範囲の光学的厚さを有し、
第３位相調整層が、５７ｎｍから８７ｎｍの範囲の光学的厚さを有し、
第４位相調整層が、５５ｎｍから８６ｎｍの範囲の光学的厚さを有する、
請求項１２に記載の太陽光制御コーティング。
【請求項１４】
第１金属機能層が、１０ｎｍから１５ｎｍの範囲の厚さを有する、
請求項１２又は１３に記載の太陽光制御コーティング。
【請求項１５】
任意の第５位相調整層が、４５ｎｍから７５ｎｍの範囲の光学的厚さを有する、
請求項１２〜１４のいずれか一項に記載の太陽光制御コーティング。
【請求項１６】
太陽光制御コーティングであって、
第１位相調整層；
第１位相調整層上に位置する第１金属機能層であって、銀を含む第１金属機能層；
第１金属機能層上に位置する任意の第１プライマー層；
第１金属機能層上に位置する第２位相調整層；
第２位相調整層上に位置する第２金属機能層であって、銀を含む第２金属機能層；
第２金属機能層上に位置する任意の第２プライマー層；
第２金属機能層上に位置する第３位相調整層；
第３位相調整層上に位置する第３金属機能層であって、銀を含む第３金属機能層；
第３金属機能層上に位置する任意の第３プライマー層；
第３金属機能層上に位置する第４位相調整層；
第４位相調整層上に位置する第４金属機能層であって、銀を含む第４金属機能層；
第４金属機能層上に位置する任意の第４プライマー層；
第４金属機能層上に位置する任意の第５位相調整層；及び
任意の第５位相調整層上に位置する任意の保護層を備え、
第１金属機能層が１ｎｍから５ｎｍの範囲の有効厚さを有する亜臨界層であるか又は第４金属機能層が１ｎｍから５ｎｍの範囲の有効厚さを有する亜臨界層であり、
第１金属機能層と第４金属機能層が両方とも、１ｎｍから５ｎｍの範囲の有効厚さを有する亜臨界層でありえることはなく、
太陽光制御コーティングは、６４％以下の視感透過率の基準ＩＧＵ（断熱ガラスユニット）値、及び０．５以下のＳＨＧＣ（太陽熱利得係数）を提供する、
上記太陽光制御コーティング。
【請求項１７】
第１位相調整層が、４６ｎｍから７５ｎｍの範囲の光学的厚さを有し、
第２位相調整層が、１００ｎｍから１５０ｎｍの範囲の光学的厚さを有し、
第３位相調整層が、５７ｎｍから８７ｎｍの範囲の光学的厚さを有し、
第４位相調整層が、５５ｎｍから８６ｎｍの範囲の光学的厚さを有する、
請求項１６に記載の太陽光制御コーティング。
【請求項１８】
第２金属機能層は、１０ｎｍから２０ｎｍの範囲の厚さを有する連続層を含み、
第３金属機能層は、１０ｎｍから２０ｎｍの範囲の厚さを有する連続層であり、
第４金属機能層は、５ｎｍから３０ｎｍの範囲の厚さを有する連続層、又は１ｎｍから５ｎｍの範囲の有効厚さを有する亜臨界層のうちの１つである、
請求項１６又は１７に記載の太陽光制御コーティング。
【請求項１９】
任意の第５位相調整層が、４５ｎｍから７５ｎｍの範囲の光学的厚さを有する、
請求項１６〜１８のいずれか一項に記載の太陽光制御コーティング。
【発明の詳細な説明】
【技術分野】
【０００１】
（関連出願への相互参照）
本出願は、米国仮特許出願第６２／１１１，２３５号（２０１５年２月３日に出願）及び第６２／２１２，６６５号（２０１５年９月１日に出願）に対する優先権を主張するものであり、これらの両方はその全体が参照により本明細書に組み込まれる。
【０００２】
本発明は、概して、太陽光制御コーティングに関し、より詳細には、少なくとも４つの金属機能層を有する太陽光制御コーティングに関する。１つ以上の金属機能層は、不連続金属層であり得る。
【背景技術】
【０００３】
（技術的検討）
太陽光制御コーティングは、電磁放射線の選択された範囲、典型的には、電磁スペクトルの赤外領域及び／又は紫外領域の放射線を遮断又はフィルタリングする。これらのコーティングは、窓などの透明体を通って建物に入る太陽エネルギーの量を減らし、建物内の熱蓄積を減少させる。ＳＨＧＣ、すなわち、透明体を介して建物に入る太陽からの熱の割合は、透明体が太陽熱をいかにうまく遮るかの尺度である。
【０００４】
従来の太陽光制御コーティングは、典型的には、１層から３層の連続赤外線反射金属層を有する。これらの従来のコーティングは良好な太陽光遮光特性を提供するが、透明体の太陽光制御特性をさらに改善するために、従来の透明体のＳＨＧＣをさらに減少させることは有用であろう。これらの従来の太陽光制御コーティングのＳＨＧＣを減少させるために、連続赤外線反射金属層の厚さを増加させる手段を採用し得た。しかし、このようにすると、太陽光制御コーティングは、可視光を、より反射するようにもなる。商業市場では、高い透過率を有する透明体が好ましいが、低い可視光反射率（内側及び外側の両方の可視光反射率について）を有する透明体が好ましい。さらに、連続赤外線反射金属層の厚さを増加させることにより、太陽光制御コーティングの、コーティングを構成するフィルムの厚さのランダム又はシステマティックな変動に対する感度が増加する。これは、コーティングの性能又はコーティングの審美性に、変化を与えるか、あるいは悪影響を与える可能性がある。加えて、連続赤外反射金属層の厚さを増加させると、化学的及び／又は機械的攻撃に対するコーティングの耐久性が低下する傾向がある。さらに、従来の太陽光制御コーティングで達成できる審美性／色空間は比較的限定されている。
【０００５】
したがって、従来の太陽光制御コーティングと比較して、強化された太陽光制御及び／又は審美的性能を提供する太陽光制御コーティングを提供することが望ましい。例えば、従来の太陽光制御コーティングと比較して、低い太陽熱利得係数（ＳＨＧＣ）を有する太陽光制御コーティングを提供することが望ましい。例えば、従来の太陽光制御コーティングと比較して、より高い光透過率と太陽熱利得係数との比（ＬＳＧ：Ｌｉｇｈｔ  ｔｏ  ｓｏｌａｒ  ｇａｉｎ  ｒａｔｉｏ）を有する太陽光制御コーティングを提供することが望ましい。例えば、従来の太陽光制御コーティングと比較して、より商業的に望ましい審美性及び／又はより広い利用可能な色空間を有する太陽光制御コーティングを提供することが望ましい。例えば、従来の太陽光制御コーティングと比較して、より化学的及び／又は機械的耐久性を有する太陽光制御コーティングを提供することが望ましい。
【発明の概要】
【０００６】
本発明は、少なくとも４つの金属機能層を有する太陽光制御コーティングを提供する。金属機能層の少なくとも１つは、連続金属機能層であってもよい。金属機能層の少なくとも１つは、亜臨界金属機能層であってもよい
【０００７】
太陽光制御コーティングは、６４％以下の視感透過率（Ｔ）及び、光透過率と太陽熱利得係数の比（ＬＳＧ比）は少なくとも１．８５で、０．２９以下の太陽熱利得係数（ＳＨＧＣ）の基準断熱ガラスユニット（基準ＩＧＵ）値を提供する。
【０００８】
太陽光制御コーティングは、第１位相調整層；第１位相調整層上に位置する第１金属機能層；第１金属機能層上に位置する任意の第１プライマー層；第１金属機能層上に位置する第２位相調整層；第２位相調整層上に位置する第２金属機能層；第２金属機能層上に位置する任意の第２プライマー層；第２金属機能層上に位置する第３位相調整層；第３位相調整層上に位置する第３金属機能層；第３金属機能層上に位置する任意の第３プライマー層；第３金属機能層上に位置する第４位相調整層；第４位相調整層上に位置する第４金属機能層；第４金属機能層上に位置する任意の第４プライマー層；第４金属機能層上に位置する任意の第５位相調整層；及び任意の第５位相調整層上に位置する任意の保護層を備える。
【０００９】
本発明は、以下の図面を参照して説明され、同様の参照番号は、全体を通じて同様の部分を示す。
【図面の簡単な説明】
【００１０】
【図１】本発明の太陽光制御コーティングを有する、モノリシック透明体の形態の本発明の透明体の側面図（縮尺通りではない）である。
【００１１】
【図２】本発明の例示的な太陽光制御コーティングの多層構造を示す、図１の透明体の側面図（縮尺通りではない）である。
【００１２】
【図３】断熱ガラスユニット（ＩＧＵ）に組み込まれる、図１及び図２の透明体の側面図（縮尺通りではない）である。
【００１３】
【図４】積層ユニットに組み込まれる、図１及び図２の透明体の側面図（縮尺通りではない）である。
【発明を実施するための形態】
【００１４】
本明細書で使用される場合、「左」、「右」、「内側（ｉｎｎｅｒ）」、「外側（ｏｕｔｅｒ）」、「上（ａｂｏｖｅ）」、「下（ｂｅｌｏｗ）」などのような空間的又は方向的用語は、図面に示されているように、本発明に関する。しかしながら、本発明は、様々な代替的志向性（ａｌｔｅｒｎａｔｉｖｅ  ｏｒｉｅｎｔａｔｉｏｎｓ）を想定することができ、したがって、そのような用語は限定的であるとみなされるべきではない。
【００１５】
明細書及び特許請求の範囲で使用される全ての数字は、全ての場合において、用語「約」によって修飾されるものとして理解されるべきである。「約」は、記載した値の±１０％の範囲を意味する。本明細書に開示されている全ての範囲は、上限及び下限の値、並びにその中に包含されている全ての部分範囲を包含する。本明細書に開示される範囲は、特定された範囲にわたる平均値を代表する。
【００１６】
本明細書に記載されたコーティング層に関して、「上に（“ｏｖｅｒ”）」という用語は、コーティング層が配置される基材（又はベース層）から遠いことを意味する。例えば、第１層「上に（“ｏｖｅｒ”）」に位置する第２層は、第２層が第１層よりも基材（又はベース層）から遠くに位置することを意味する。第２層は、第１層と直接接触することができる。あるいは、第１層と第２層の間に、１つ以上の他の層を配置することができる。
【００１７】
用語「フィルム」は、明確な組成を有する領域を意味する。「層」は、１つ以上の「フィルム」を含む。「コーティング」は、１つ以上の「層」を含む。
【００１８】
用語「ポリマー（“ｐｏｌｙｍｅｒ”又は“ｐｏｌｙｍｅｒｉｃ”）」は、オリゴマー、ホモポリマー、コポリマー及びターポリマー、例えば、２種以上のモノマー又はポリマーから形成されるポリマーを含む。
【００１９】
用語「紫外線」は、１００ｎｍから３８０ｎｍ未満の範囲の波長を有する電磁放射線を意味する。用語「可視光線」は、３８０ｎｍから７８０ｎｍの範囲の波長を有する電磁放射線を意味する。用語「赤外線」は、７８０ｎｍから１００，０００ｎｍを超える範囲の波長を有する電磁放射線を意味する。用語「太陽光赤外線（“ｓｏｌａｒ  ｉｎｆｒａｒｅｄ  ｒａｄｉａｔｉｏｎ”）」は、１，０００ｎｍから３，０００ｎｍの範囲の波長を有する電磁放射線を意味する。用語「熱赤外線（“ｔｈｅｒｍａｌ  ｉｎｆｒａｒｅｄ  ｒａｄｉａｔｉｏｎ”）」は、３，０００ｎｍから２０，０００ｎｍを超える範囲の波長を有する電磁放射線を意味する。
【００２０】
本明細書で言及される全ての文書は、その全体が「参照により組み込まれる」。
【００２１】
用語「臨界厚さ（“ｃｒｉｔｉｃａｌ  ｔｈｉｃｋｎｅｓｓ”）」は特定の厚さを意味し、その厚さより厚い場合、材料は連続層（非中断層）を形成し、その厚さより薄い場合、材料は連続層ではなく材料の不連続領域又は島を形成する。用語「亜臨界厚さ（“ｓｕｂｃｒｉｔｉｃａｌ  ｔｈｉｃｋｎｅｓｓ”）」は、臨界厚さ未満の厚さを意味する。用語「孤立した（“ｉｓｌａｎｄｅｄ”）」は、材料が連続層ではなく、むしろ材料が孤立した領域又は島の形態であることを意味する。
【００２２】
用語「亜臨界層（“ｓｕｂｃｒｉｔｉｃａｌ  ｌａｙｅｒ”）」は、その臨界厚さ未満で堆積された材料を意味する。これは、実際には連続層ではないことが理解されているが、亜臨界層と呼ばれる。
【００２３】
用語「有効厚さ」は、臨界厚さ未満であるが堆積パラメータ（例えば、堆積速度、ライン速度など）で堆積される材料の理論上の厚さを指し、臨界厚さを超えて堆積された場合、報告された値で材料の連続層を提供する。例えば、Ｘｃｍ／秒の堆積ライン速度で堆積された材料が１０ｎｍの連続層を形成することが知られている場合、ライン速度を２Ｘに増加させると５ｎｍのコーティングを堆積させることが期待される。しかしながら、５ｎｍが材料の臨界厚さを下回る場合、堆積されたコーティングは５ｎｍの連続した均一な厚さを有さず、不連続又は島状の構造を形成するであろう。これは、本明細書では、５ｎｍ「有効厚さ」を有する「亜臨界層」と呼ばれる。
【００２４】
ＬＳＧ（ｌｉｇｈｔ  ｔｏ  ｓｏｌａｒ  ｇａｉｎ）は、ＳＨＧＣで割った光透過率である。
【００２５】
用語「光学的厚さ」は、材料の幾何学的厚さに、５５０ｎｍの基準波長における材料の屈折率を乗じた厚さを意味する。例えば、物理的厚さが５ｎｍで、５５０ｎｍの基準波長における屈折率が２である材料は、光学的厚さが１０ｎｍである。
【００２６】
用語「アニールしたコーティング」又は「焼戻し可能でないコーティング（“ｎｏｎ−ｔｅｍｐｅｒａｂｌｅ  ｃｏａｔｉｎｇ”」は、焼戻しされていないか、又は最終使用のために焼戻しされるように設計されていないコーティングを指す。用語「焼戻し可能コーティング」又は「焼戻ししたコーティング」は、最終使用のために焼戻しプロセスを受けるように設計されたコーティングを指す。
【００２７】
本明細書の全ての厚さの値は、反対の指示がない限り、ナノメートル（ｎｍ）単位の物理的厚さである。
【００２８】
用語「金属」及び「金属酸化物」には、シリコンが従来は金属とみなされていなくても、伝統的に認められている金属及び金属酸化物と同様に、それぞれシリコン及びシリカが含まれる。
【００２９】
「少なくとも」は「以上」を意味する。「より大きくない」は「以下」を意味する。
【００３０】
ヘイズ及び透過率の値は、反対の指示がない限り、ヘイズ−ガードプラスヘイズメーター（ＢＹＫ−Ｇａｒｄｎｅｒ  ＵＳＡから入手可能）又はパーキンエルマーラムダ  ９  分光光度計を用いて測定された値である。シート抵抗値は、反対の指示がない限り、４点プローブ（例えば、Ｎａｇｙ  Ｉｎｓｔｒｕｍｅｎｔｓ  ＳＤ−６００測定装置）を用いて測定された値である。表面粗さの値は、Ｉｎｓｔｒｕｍｅｎｔ  Ｄｉｍｅｎｓｉｏｎ  ３１００  原子間力顕微鏡を使用して測定された値である。
【００３１】
「基準ＩＧＵ（“ｒｅｆｅｒｅｎｃｅ  ＩＧＵ”）」は、Ｎｏ．２表面上にコーティングを有し、空気で満たされた０．５インチ（１．２ｍｍ）のギャップで隔てられた２つの離間した６ｍｍのクリアガラス片を有するものと定義される。「基準ＩＧＵ値」とは、コーティングが、Ｎｏ．２表面上において基準ＩＧＵに組み込まれた場合の報告値を意味する。
【００３２】
用語「太陽光制御コーティング（“ｓｏｌａｒ  ｃｏｎｔｒｏｌ  ｃｏａｔｉｎｇ”）」は、コーティングされた物品の太陽光特性（例えば、コーティングから反射される、コーティングによって吸収される、又はコーティングを通過する太陽光放射線の量）に影響を及ぼす１つ以上の層又はフィルムを含むコーティングを指す。
【００３３】
本発明の説明は、ある特徴を、「特には」又は「好ましくは」一定の制限内にあるものとして記載することができる（例えば、「好ましくは」、「より好ましくは」、又は「さらにより好ましくは」一定の制限内に）。本発明は、これらの特定の又は好ましい制限に限定されず、本開示の範囲全体を包含することが理解されるべきである。
【００３４】
本発明は、以下の本発明の態様を、任意の組み合わせで、含む、からなる、又は本質的にそれからなる。本発明の様々な態様は、別々の図面に示されている。しかしながら、これは、単に例示及び説明を容易にするためのものであることを理解されたい。本発明の実施において、１つの図面に示される本発明の１つ以上の態様は、１つ以上の他の図面に示される本発明の１つ以上の態様と組み合わせることができる。
【００３５】
本発明は、窓又は断熱ガラスユニット（ＩＧＵ）などの建築用の透明体での使用を参照して説明される。本明細書で使用される場合、用語「建築用の透明体（ａｒｃｈｉｔｅｃｔｕｒａｌ  ｔｒａｎｓｐａｒｅｎｃｙ）」は、窓や天窓（ｓｋｙ  ｌｉｇｈｔｓ）などの建物上に位置する任意の透明体を指す。しかしながら、本発明は、建築用の透明体の使用に限定されず、任意の所望の分野の透明体を用いて実施することができることを理解されたい（例えば、住宅用及び／又は商業用の積層窓又は非積層窓、断熱ガラスユニット、並びに／又は陸上、空中、宇宙、水上及び／又は水中の乗り物用の透明体など）。したがって、具体的に開示された例示的な実施形態は、単に本発明の一般的な概念を説明するために提示され、本発明はこれらの特定の例示的な実施形態に限定されないことを理解されたい。さらに、典型的な「透明体」は、透明体を介して材料を見ることができるように十分な可視光透過率を有することができるが、本発明の実施においては、「透明体」は可視光に対して透明である必要はなく、半透明又は不透明であってもよい。
【００３６】
本発明の特徴を組み込んだ透明体１０を図１及び図２に示す。透明体１０は、第１主面１４（Ｎｏ．１表面）と対向する第２主面１６（Ｎｏ．２表面）とを有する第１プライ１２を含む。第１主面１４は、建物の外側に面し、第２主面１６は建物の内側に面している。プライ表面のこの番号付けは、窓ガラスの従来の慣行に沿ったものである。
【００３７】
本発明の太陽光制御コーティング３０は、第１プライ１２の１つの少なくとも１つの主面の少なくとも一部の上に配置される。図１及び図２に示す例では、太陽光制御コーティング３０は、第１プライ１２の第２主面１６（Ｎｏ．２表面）の少なくとも一部の上に配置される。太陽光制御コーティング３０は、第１位相調整層４０を含む。第１金属機能層４６は、第１位相調整層４０の上に配置される。任意の第１プライマー層４８は、第１金属機能層４６の上に配置することができる。第２位相調整層５０は、第１金属機能層４６の上に（又は、存在する場合には、任意の第１プライマー層４８の上に）配置される。第２金属機能層５８は、第２位相調整層５０の上に配置される。任意の第２プライマー層６０は、第２金属機能層５８の上に配置することができる。第３位相調整層６２は、第２金属機能層５８の上に（又は、存在する場合には、任意の第２プライマー層６０の上に）配置される。第３金属機能層７０は、第３位相調整層６２の上に配置される。任意の第３プライマー層７２は、第３金属機能層７０の上に配置することができる。第４位相調整層７４は、第３金属機能層７０の上に（又は、存在する場合には、任意の第３プライマー層７２の上に）配置される。第４金属機能層８２は、第４位相調整層７４の上に配置される。任意の第４プライマー層８４は、第４金属機能層８２の上に配置することができる。任意の第５位相調整層８６は、第４金属機能層８２の上に（又は、存在する場合には、任意の第４プライマー層８４の上に）配置することができる。任意の保護層９２は、存在する場合には任意の第５位相調整層８６の上に、又は、第４金属機能層８２の上に（例えば、存在する場合には、任意の第４プライマー層８４の上に）配置することができる。
【００３８】
第１プライ１２は、可視光線に対して透明又は半透明であり得る。「透明」とは、０％より大きく１００％までの可視光線透過率を有することを意味する。あるいは、プライは半透明であってもよい。「半透明（“ｔｒａｎｓｌｕｃｅｎｔ”）」とは、観察者の反対側の物体がはっきりと見えないように、可視光線を拡散することを意味する。適切な材料の例には、これらに限定されないが、プラスチック基材（例えば、アクリルポリマー、例えばポリアクリレート；ポリアルキルメタクリレート、例えばポリメチルメタクリレート、ポリエチルメタクリレート、ポリプロピルメタクリレート等；ポリウレタン；ポリカーボネート；ポリエチレンテレフタレート（ＰＥＴ）、ポリプロピレンテレフタレート、ポリブチレンテレフタレート等のポリアルキルテレフタレート；ポリシロキサン含有ポリマー；又はこれらを調製するための任意のモノマーのコポリマー、又はそれらの任意の混合物）；セラミック基材；ガラス基材；又は上記のいずれかの混合物もしくは組み合わせを含む。例えば、プライは、従来のソーダライム−シリケートガラス、ホウケイ酸ガラス、又は有鉛ガラスを含むことができる。ガラスは透明ガラスとすることができる。「透明ガラス」は、ノンティンテッド（ｎｏｎ−ｔｉｎｔｅｄ）ガラス又は非着色ガラスを意味する。あるいは、ガラスはティンテッド（ｔｉｎｔｅｄ）ガラスであってもよく、そうでなければ着色ガラスであってもよい。ガラスは、アニールしたガラス又は熱処理したガラスであってもよい。本明細書で使用される場合、用語「熱処理された（“ｈｅａｔ  ｔｒｅａｔｅｄ”）」とは、焼戻しされるか、又は少なくとも部分的に焼戻しされることを意味する。ガラスは、従来のフロートガラスのような任意のタイプのものでよく、任意の光学特性、例えば可視光線透過率、紫外線透過率、赤外線透過率及び／又は全太陽エネルギー透過率の任意の値を有する任意の組成物であり得る。「フロートガラス」とは、溶融ガラスが溶融金属浴上に堆積され、制御可能に冷却されてフロートガラスリボンを形成する従来のフロートプロセスによって形成されたガラスを意味する。
【００３９】
第１プライ１２は、例えば、透明フロートガラスであってもよいし、あるいはティンテッド（ｔｉｎｔｅｄ）ガラス又は着色ガラスであってもよい。プライは、任意の所望の寸法（例えば、長さ、幅、形状、又は厚さ）とすることができる。本発明の実施に使用できるガラスの非限定的な例には、透明ガラス、Ｓｔａｒｐｈｉｒｅ（登録商標）、Ｓｏｌａｒｇｒｅｅｎ（登録商標）、Ｓｏｌｅｘｔｒａ（登録商標）、ＧＬ−２０（登録商標）、ＧＬ−３５（商標）、Ｓｏｌａｒｂｒｏｎｚｅ（登録商標）、Ｓｏｌａｒｇｒａｙ（登録商標）ガラス、Ｐａｃｉｆｉｃａ（登録商標）ガラス、ＳｏｌａｒＢｌｕｅ（登録商標）ガラス、及びＯｐｔｉｂｌｕｅ（登録商標）ガラスが含まれ、これらは全てペンシルベニア州ピッツバーグのＰＰＧインダストリーズ社から市販されている。
【００４０】
位相調整層４０、５０、６２、７４は、非金属層である。例えば、位相調整層４０、５０、６２、７４は、誘電材料又は半導体材料を含む。例えば、位相調整層４０、５０、６２、７４は、酸化物、窒化物、酸窒化物、及び／又はそれらの混合物を含むことができる。位相調整層４０、５０、６２、７４に適した材料の例には、チタン、ハフニウム、ジルコニウム、ニオブ、亜鉛、ビスマス、鉛、インジウム、スズ、及びこれらの混合物の、酸化物、窒化物又は酸窒化物が含まれる。これらは、少量の他の材料、例えば、酸化ビスマス中のマンガン、酸化インジウム中のスズ等を有することができる。加えて、例えば、亜鉛及びスズを含む酸化物（例えば、スズ酸亜鉛）、インジウム−スズ合金の酸化物、シリコン窒化物、シリコンアルミニウム窒化物、もしくはアルミニウム窒化物等の金属合金又は金属混合物の酸化物を使用することができる。さらに、ドープされた金属酸化物、例えば、アンチモンもしくはインジウムをドープした酸化スズ、又はニッケルもしくはホウ素をドープした酸化ケイ素等を使用することができる。材料の特定の例には、酸化亜鉛、酸化スズ、シリコン窒化物、シリコン−アルミニウム窒化物、シリコン−ニッケル窒化物、シリコン−クロム窒化物、アンチモンドープ酸化スズ、アルミニウムドープ酸化亜鉛、インジウムドープ酸化亜鉛、酸化チタン、及び／又はそれらの混合物が含まれる。
【００４１】
位相調整層４０、５０、６２、７４は、単一の材料を含むことができる。あるいは、位相調整層４０、５０、６２、７４は、複数の材料及び／又は複数の層を含むことができる。位相調整層４０、５０、６２、７４は、化学的に異なる材料もしくは位相のフィルムの層状配列を含むことができ、及び／又は１つ以上の化学的に異なる材料もしくは位相の１つ以上の複合材料を含んでもよい。異なる位相調整層４０、５０、６２、７４は、同じ又は異なる材料を含むことができる。位相調整層４０、５０、６２、７４は、同じ又は異なる厚さを有することができる。
【００４２】
位相調整層４０、５０、６２、７４は、太陽光制御コーティング３０の層の様々な界面境界から部分的に反射され、及び／又は部分的に透過する、電磁放射線の建設的及び破壊的光学干渉を調整することを可能にする。位相調整層４０、５０、６２、７４の厚さ及び／又は組成を変更することにより、太陽光制御コーティング３０の全体的な反射率、透過率、及び／又は吸収率を変化させることができ、これにより、太陽光制御コーティング３０の太陽光制御性能、熱赤外線遮蔽性能、色、及び／又は審美性を変えることができる。さらに、位相調整層４０、５０、６２、７４は、金属機能層などの太陽光制御コーティング３０の他の層に対して化学的及び／又は機械的保護を提供することができる。
【００４３】
高い可視光透過率が望ましい場合、位相調整層４０、５０、６２、７４は、金属機能層の反射を防止する反射防止層として作用して、太陽光制御コーティング３０の全体の可視光反射率を減少させ及び／又は可視光透過率を増加させることができる。約２の屈折率を有する材料は、連続金属機能層及び／又は亜臨界金属機能層の反射防止に特に有用である。
【００４４】
プライ１２と最も下にある金属機能層との間に、１つ以上の位相調整層を配置することができる。１つ以上の位相調整層は、最も上にある金属機能層と周囲環境、例えば空気との間に配置することができる。
【００４５】
図示された例示的なコーティング３０では、第１位相調整層４０は、第１プライ１２の第２主面１６（Ｎｏ．２表面）の少なくとも一部の上に配置される。第１位相調整層４０は、単一層であってもよいし、あるいは上記の反射防止材料及び／又は誘電材料の１つ以上のフィルムを含むことができる。第１位相調整層４０は、可視光に対して透明であってもよい
【００４６】
上述したように、第１位相調整層４０は、金属酸化物、金属酸化物の混合物、及び／又は金属合金酸化物を含むことができる。例えば、第１位相調整層４０は、亜鉛及びスズの酸化物を含むことができる。
【００４７】
第１位相調整層４０は、４５ｎｍから７５ｎｍの範囲の光学的厚さを有することができる。例えば、４７ｎｍから７５ｎｍの範囲の光学的厚さである。例えば、４７ｎｍから７１ｎｍの範囲の光学的厚さである。例えば、５０ｎｍから６５ｎｍの範囲の光学的厚さである。例えば、５３ｎｍから６５ｎｍの範囲の光学的厚さである。
【００４８】
第１位相調整層４０は、１０ｎｍから４５ｎｍの範囲の厚さを有することができる。例えば、１５ｎｍから４０ｎｍの範囲である。例えば、２０ｎｍから３５ｎｍの範囲である。例えば、２３ｎｍから３５ｎｍの範囲である。例えば、２６ｎｍから３３ｎｍの範囲である。
【００４９】
第１位相調整層４０は、任意の第１フィルム４２及び／又は第２フィルム４４を有する多フィルム構造を含むことができる。任意の第１フィルム４２は、例えば、金属合金酸化物フィルムであってもよい。第２フィルム４４は、例えば、金属酸化物フィルム又は酸化物混合フィルムとすることができる。第２フィルム４４は、第１フィルム４２上に配置することができる。
【００５０】
任意の第１フィルム４２は、亜鉛／スズ合金酸化物であってもよい。「亜鉛／スズ合金酸化物」は、真の合金及び酸化物の混合物の両方を意味する。
亜鉛／スズ合金酸化物は、亜鉛及びスズのカソードからのマグネトロンスパッタリング真空堆積から得られるものであり得る。カソードは、亜鉛及びスズを、５重量％〜９５重量％の亜鉛と９５重量％〜５重量％のスズの割合で、例えば、１０重量％〜９０重量％の亜鉛と９０重量％〜１０重量％のスズの割合で、含むことができる。しかし、亜鉛とスズとの他の割合も使用することができる。第１フィルム４２の例示的な金属合金酸化物は、ＺｎｘＳｎ１−ｘＯ２−ｘ（式１）と記載することができ、「ｘ」は、０より大きく１未満の範囲で変化する。例えば、「ｘ」は0より大きくてもよく、０より大きく１未満の任意の分数又は小数であってもよい。式１の化学量論的形態は、「Ｚｎ２ＳｎＯ４」であり、一般にスズ酸亜鉛と呼ばれる。スズ酸亜鉛層は、酸素の存在下で、５２重量％の亜鉛及び４８重量％のスズを有するカソードからスパッタ堆積させることができる。例えば、第１フィルム４２は、スズ酸亜鉛を含むことができる。
【００５１】
第２フィルム４４は、金属酸化物フィルムを含むことができる。例えば、第２フィルム４４は、酸化亜鉛を含むことができる。酸化亜鉛は、カソードのスパッタリング特性を改善するために、他の材料を含む亜鉛カソードから堆積させることができる。例えば、亜鉛カソードは、スパッタリングを改善するために、少量のスズ（例えば、１０重量％まで、例えば５重量％まで）を含むことができる。この場合、得られる酸化亜鉛フィルムは、酸化スズを少量（例えば、酸化スズを１０重量％まで、例えば、酸化スズを５重量％まで）含む。少量の酸化スズ（例えば、１０重量％まで）が存在しても、１０重量％までのスズを有する亜鉛カソードから堆積されたコーティング層は、本明細書では「酸化亜鉛フィルム」と呼ぶ。カソード中のスズは、主に酸化亜鉛の第２フィルム４４中に酸化スズを形成すると考えられる。
【００５２】
任意の第１フィルム４２は、０ｎｍから３５ｎｍの範囲の厚さを有することができる。例えば、１０ｎｍから３０ｎｍの範囲である。例えば、１５ｎｍから２５ｎｍの範囲である。例えば、１５ｎｍから２０ｎｍの範囲である。
【００５３】
例えば、第２フィルム４４は、１ｎｍから２０ｎｍの範囲の厚さを有することができる。例えば、２ｎｍから１７ｎｍの範囲である。例えば、３ｎｍから１５ｎｍの範囲である。例えば、４ｎｍから１０ｎｍの範囲である。例えば、４ｎｍから５ｎｍの範囲である。
【００５４】
図１及び図２に示すように、太陽光制御コーティング３０は、少なくとも４つの金属機能層４６、５８、７０、８２を含む。
【００５５】
金属機能層４６、５８、７０、８２の少なくとも１つは、連続金属層であってもよい。「連続（“ｃｏｎｔｉｎｕｏｕｓ”）」金属層とは、均質層のような、破断していない又は非断絶の（ｕｎｂｒｏｋｅｎ  ｏｒ  ｎｏｎ−ｄｉｓｃｏｎｎｅｃｔｅｄ）層を意味する。
【００５６】
金属機能層４６、５８、７０、８２の少なくとも１つは、亜臨界層であってもよい。「亜臨界（“ｓｕｂｃｒｉｔｉｃａｌ”）」層は、破断した又は断絶した（ｂｒｏｋｅｎ  ｏｒ  ｄｉｓｃｏｎｎｅｃｔｅｄ）層又は非均質層である。亜臨界層は、物理的に分離された島もしくは粒子、又はボイドもしくはラビリンス（スイスチーズに似ている）を有する層を含むことができる。このような亜臨界層は、典型的には、材料の臨界厚さ（例えば、パーコレーション閾値）未満で堆積される。例えば、金属銀は、５ｎｍ未満の臨界厚さ（パーコレーション閾値）を有する。銅、金、及びパラジウムは、この厚さ未満で、同様の亜臨界挙動を示すと考えられている。亜臨界層は、同じ材料の連続層では典型的に観察されない吸収プラズモン共鳴を示す。亜臨界層は、島又は粒子を含むことができる。その場合、それらの島又は粒子は、上にある任意のプライマー材料（存在する場合）を含む周囲のマトリックス中に、及び／又は、上にある隣接する位相調整層（もしくは、存在する場合は、任意の保護層）を含む材料中に、埋め込まれ又は包まれている。
【００５７】
太陽光制御コーティング３０は、少なくとも１つの連続金属機能層、及び／又は少なくとも１つの亜臨界金属機能層を含むことができる。
【００５８】
金属機能層は、以下を提供する：（ａ）電磁スペクトルの赤外線領域（例えば、電磁スペクトルの太陽光赤外線領域及び／又は熱赤外線領域）の少なくとも一部における電磁放射線の反射；及び／又は（ｂ）電磁スペクトルの１つ以上の領域（例えば、電磁スペクトルの可視光線領域及び／又は赤外線領域及び／又は紫外線領域）の少なくとも一部における電磁放射線の吸収。
【００５９】
連続金属機能層は、典型的には、亜臨界金属機能層よりも、電磁スペクトルの赤外線領域において（例えば、電磁スペクトルの太陽光赤外線領域及び／又は熱赤外線領域において）より高い反射率を有する。しかしながら、亜臨界金属機能層は、典型的には、連続金属機能層よりも、（例えば、電磁スペクトルの可視光線領域において）高い吸光度を有する。
【００６０】
金属機能層に有用な材料の例としては、貴金属又は貴金属の近いもの（ｎｅａｒ  ｎｏｂｌｅ  ｍｅｔａｌｓ）が挙げられる。このような金属の例には、銀、金、白金、パラジウム、オスミウム、イリジウム、ロジウム、ルテニウム、銅、水銀、レニウム、アルミニウム及びそれらの組み合わせが含まれる。例えば、１つ以上の金属機能層は、金属銀を含むことができる。
【００６１】
第１金属機能層４６は、上記金属のいずれかを含むことができる。例えば、第１金属機能層４６は銀を含むことができる。
【００６２】
第１金属機能層４６は連続層であってもよい。あるいは、第１金属機能層４６は亜臨界層であってもよい。
【００６３】
例えば、第１金属機能層４６は、５ｎｍから２０ｎｍの範囲の厚さを有する連続層とすることができる。例えば、１０ｎｍから１５ｎｍの範囲である。例えば、１１ｎｍから１４ｎｍの範囲である。例えば、１１．５ｎｍから１２．５ｎｍの範囲である。
【００６４】
例えば、第１金属機能層４６は、１ｎｍから５ｎｍの範囲の有効厚さを有する亜臨界層であってもよい。例えば、２ｎｍから５ｎｍの範囲である。例えば、２ｎｍから４ｎｍの範囲である。
【００６５】
任意のプライマー層４８、６０、７２、８４は、関連する下層の金属機能層と直接接触して配置される。プライマー層４８、６０、７２、８４は、コーティングプロセス中、及び／又は熱強化（ｔｈｅｒｍａｌ  ｔｅｍｐｅｒｉｎｇ）などのその後の処理中に、関連する金属機能層を保護する。プライマー材料は金属として堆積される。亜臨界層の上に堆積すると、プライマー材料は亜臨界材料の頂部をコーティングし、断絶された島の間の空間に充填すると考えられる。上にある位相調整層の堆積及び／又は熱強化などのその後の処理中に、金属プライマーの一部又は全部が酸化する。位相調整層に酸化物材料又は窒化物材料が使用される場合、プライマー層４８、６０、７２、８４は、それぞれ、好酸素材料又は好窒素材料（ｏｘｏｐｈｉｌｌｉｃ  ｏｒ  ｎｉｔｒｏｐｈｉｌｌｉｃ  ｍａｔｅｒｉａｌｓ）を含むことができる。プライマー層４８、６０、７２、８４は、全て同じ材料である必要はない。プライマー層４８、６０、７２、８４は、同じ厚さである必要はない。
【００６６】
プライマー層４８、６０、７２、８４に有用な材料の例には、チタン、ニオブ、タングステン、ニッケル、クロム、鉄、タンタル、ジルコニウム、アルミニウム、シリコン、インジウム、スズ、亜鉛、モリブデン、ハフニウム、ビスマス、バナジウム、マンガン、及びこれらの混合物が含まれる。
【００６７】
任意の第１プライマー層４８は、第１金属機能層４６の上に配置される。任意の第１プライマー層４８は、単一のフィルム又は複数のフィルム層であってもよい。第１プライマー層４８は、上記の材料のいずれかを含むことができる。例えば、第１プライマー層４８は、チタンを含むことができる。
【００６８】
例えば、アニールしたコーティングの場合、第１プライマー層４８は、０．１ｎｍから３ｎｍの範囲の厚さ又は有効厚さを有することができる。例えば、１ｎｍから３ｎｍの範囲である。例えば、１ｎｍから２ｎｍの範囲である。
【００６９】
例えば、焼戻し可能コーティングの場合、第１プライマー層４８は、０．１ｎｍから５ｎｍの範囲の厚さ又は有効厚さを有することができる。例えば、１ｎｍから５ｎｍの範囲である。例えば、２ｎｍから４ｎｍの範囲である。例えば、２．５ｎｍから３．５ｎｍの範囲である。
【００７０】
下地の第１金属機能層４６が亜臨界層である場合、第１プライマー層４８は、０．１ｎｍから２ｎｍの範囲の厚さ又は有効厚さを有することができる。例えば、０．５ｎｍから１．５ｎｍの範囲である。例えば、１ｎｍから１．５ｎｍの範囲である。
【００７１】
第２位相調整層５０は、第１金属機能層４６上に（例えば、任意の第１プライマー層４８の上に）配置される。第２位相調整層５０は、上記の材料及び／又はフィルムの1つ以上を含むことができる。
【００７２】
第２位相調整層５０は、４０ｎｍから２００ｎｍの範囲の光学的厚さを有することができる。例えば、５０ｎｍから１５０ｎｍの範囲の光学的厚さである。例えば、１００ｎｍから１５０ｎｍの範囲の光学的厚さである。例えば、１１３ｎｍから１４０ｎｍの範囲の光学的厚さである。例えば、１１５ｎｍから１２０ｎｍの範囲の光学的厚さである。
【００７３】
第２位相調整層５０は、３０ｎｍから１００ｎｍの範囲の厚さを有することができる。例えば、４０ｎｍから８０ｎｍの範囲である。例えば、５０ｎｍから７５ｎｍの範囲である。例えば、５５ｎｍから７０ｎｍの範囲である。
【００７４】
第２位相調整層５０は、単層構造でも多層構造でもよい。例えば、第２位相調整層５０は、第１フィルム５２、第２フィルム５４、及び任意の第３フィルム５６を含むことができる。
【００７５】
例えば、第１フィルム５２は、金属酸化物フィルムを含むことができる。例えば、第１フィルム５２は、酸化亜鉛フィルムを含むことができる。
【００７６】
例えば、第２フィルム５４は、金属合金酸化物フィルムを含むことができる。例えば、第２フィルム５４は、スズ酸亜鉛フィルムを含むことができる。
【００７７】
例えば、任意の第３フィルム５６は、金属酸化物フィルムを含むことができる。例えば、任意の第３フィルム５６は、酸化亜鉛フィルムを含むことができる。
【００７８】
例えば、第１フィルム５２（及び、存在する場合には、任意の第３フィルム５６）は１ｎｍから２０ｎｍの範囲の厚さを有することができる。例えば、２ｎｍから１７ｎｍの範囲である。例えば、３ｎｍから１５ｎｍの範囲である。例えば、４ｎｍから１０ｎｍの範囲である。例えば、４ｎｍから５ｎｍの範囲である。第１フィルム５２、及び、存在する場合には、任意の第３フィルム５６は、同じ又は異なる材料を含むことができ、同じ又は異なる厚さを有することができる。
【００７９】
第２フィルム５４は、５ｎｍから７０ｎｍの範囲の厚さを有することができる。例えば、１０ｎｍから６０ｎｍの範囲である。例えば、２０ｎｍから５５ｎｍの範囲である。例えば、３０ｎｍから５４ｎｍの範囲である。例えば、３２ｎｍから５３ｎｍの範囲である。
【００８０】
第２金属機能層５８は、第２位相調整層５０上に（例えば、第３フィルム５６が存在する場合にはその上に、又は存在しない場合には第２フィルム５４上に）配置される。
【００８１】
第２金属機能層５８は、連続層であってもよいし、亜臨界層であってもよい。例えば、第２金属機能層５８は、銀を含むことができる。
【００８２】
例えば、第２金属機能層５８は、５ｎｍから２０ｎｍの範囲の厚さを有する連続層であってもよい。例えば、１０ｎｍから１５ｎｍの範囲である。例えば、１２ｎｍから１３．５ｎｍの範囲である。
【００８３】
例えば、第２金属機能層５８は、１ｎｍから５ｎｍの範囲の有効厚さを有する亜臨界層であってもよい。例えば、２ｎｍから５ｎｍの範囲である。例えば、３ｎｍから５ｎｍの範囲である。
【００８４】
任意の第２プライマー層６０は、第２金属機能層５８上に配置することができる。第２プライマー層６０は、任意の第１プライマー層４８に関して上記の材料及び／又は厚さのいずれかとすることができる。例えば、第２プライマー６０はチタンを含むことができる。
【００８５】
例えば、アニールしたコーティングの場合、第２プライマー層６０は、０．１ｎｍから３ｎｍの範囲の物理的厚さ又は有効厚さを有することができる。例えば、１ｎｍから３ｎｍの範囲である。例えば、１ｎｍから２ｎｍの範囲である。
【００８６】
例えば、焼戻し可能コーティングの場合、第２プライマー層６０は、０．１ｎｍから５ｎｍの範囲の厚さ又は有効厚さを有することができる。例えば、１ｎｍから５ｎｍの範囲である。例えば、２ｎｍから４ｎｍの範囲である。例えば、２．５ｎｍから３．５ｎｍの範囲である。
【００８７】
下地の第２金属機能層５８が亜臨界層である場合、第２プライマー層６０は、０．１ｎｍから２ｎｍの範囲の厚さ又は有効厚さを有することができる。例えば、０．５ｎｍから１．５ｎｍの範囲である。例えば、１ｎｍから１．５ｎｍの範囲である
【００８８】
第３位相調整層６２は、第２金属機能層５８上に（例えば、任意の第２プライマーフィルム６０の上に）配置される。第３位相調整層６２は、第１及び第２位相調整層４０、５０に関して上述した材料及び／又は層のいずれかを含むことができる。例えば、第３位相調整層６２は、多フィルム（ｍｕｌｔｉ−ｆｉｌｍ）構造であってもよい。例えば、第３位相調整層６２は、第１層６４、第２層６６、及び任意の第３層６８を含むことができる。
【００８９】
第３位相調整層６２は、４０ｎｍから１００ｎｍの範囲の光学的厚さを有することができる。例えば、５０ｎｍから９０ｎｍの範囲の光学的厚さである。例えば、５７ｎｍから８７ｎｍの範囲の光学的厚さである。例えば、６４ｎｍから８０ｎｍの範囲の光学的厚さである。
【００９０】
第３位相調整層６２は、２０ｎｍから１００ｎｍの範囲の厚さを有することができる。例えば、２５ｎｍから４５ｎｍの範囲である。例えば、３０ｎｍから４０ｎｍの範囲である。例えば、３５ｎｍから３７ｎｍの範囲である。
【００９１】
第１層６４は、金属酸化物層を含むことができる。例えば、酸化亜鉛層である。第２層６６は、金属合金酸化物材料を含むことができる。例えば、スズ酸亜鉛である。任意の第３層６８は、金属酸化物層を含むことができる。例えば、酸化亜鉛層である。
【００９２】
例えば、第１層６４は、１ｎｍから２０ｎｍの範囲の厚さを有することができる。例えば、２ｎｍから１７ｎｍの範囲である。例えば、３ｎｍから１５ｎｍの範囲である。例えば、４ｎｍから１０ｎｍの範囲である。例えば、４ｎｍから５ｎｍの範囲である。
【００９３】
第２層６６は、５ｎｍから７０ｎｍの範囲の厚さを有することができる。例えば、１０ｎｍから６０ｎｍの範囲である。例えば、１５ｎｍから５０ｎｍの範囲である。例えば、２０ｎｍから４０ｎｍの範囲である。例えば、２１ｎｍから３１ｎｍの範囲である。
【００９４】
任意の第３層６８は、０ｎｍから２０ｎｍの範囲の厚さを有することができる。例えば、１ｎｍから１７ｎｍの範囲である。例えば、３ｎｍから１５ｎｍの範囲である。例えば、４ｎｍから１０ｎｍの範囲である。
【００９５】
第３金属機能層７０は、第１又は第２金属機能層４６、５８に関して上述した材料のいずれかを含むことができる。例えば、第３金属機能層７０は銀を含むことができる。
【００９６】
第３金属機能層７０は、連続層であってもよいし、亜臨界層であってもよい。
【００９７】
例えば、第３金属機能層７０は、５ｎｍから２０ｎｍの範囲の厚さを有する連続層であってもよい。例えば、５ｎｍから１５ｎｍの範囲である。例えば、５ｎｍから１０ｎｍの範囲である。
【００９８】
例えば、第３金属機能層７０は、０．２ｎｍから５ｎｍの範囲の有効厚さを有する亜臨界層であってもよい。例えば、０．３ｎｍから１ｎｍの範囲である。例えば、０．４ｎｍから０．９ｎｍの範囲である。例えば、０．４ｎｍから０．５ｎｍの範囲である。
【００９９】
任意の第３プライマー層７２は、第１又は第２プライマー層に関して上記したものとすることができる。例えば、第３プライマー層７２はチタンを含むことができる。
【０１００】
例えば、アニールしたコーティングの場合、第３プライマー層７２は、０．１ｎｍから３ｎｍの範囲の厚さ又は有効厚さを有することができる。例えば、１ｎｍから３ｎｍの範囲である。例えば、１ｎｍから２ｎｍの範囲である。
【０１０１】
例えば、焼戻し可能コーティングの場合、第３プライマー層７２は、０．１ｎｍから５ｎｍの範囲の厚さ又は有効厚さを有することができる。例えば、１ｎｍから５ｎｍの範囲である。例えば、２ｎｍから４ｎｍの範囲である。例えば、２．５ｎｍから３．５ｎｍの範囲である。
【０１０２】
下地の第２金属機能層５８が亜臨界層である場合、第３プライマー層７２は、０．１ｎｍから２ｎｍの範囲の厚さ又は有効厚さを有することができる。例えば、０．５ｎｍから１．５ｎｍの範囲である。例えば、１ｎｍから１．５ｎｍの範囲である。
【０１０３】
第４位相調整層７４は、第１、第２、又は第３位相調整層４０、５０、６２に関して上述した、１つ以上の材料及び／又は層から構成することができる。
【０１０４】
第４位相調整層７４は、４０ｎｍから１５０ｎｍの範囲の光学的厚さを有することができる。例えば、５０ｎｍから９０ｎｍの範囲の光学的厚さである。例えば、５５ｎｍから８６ｎｍの範囲の光学的厚さである。例えば、６４ｎｍから８０ｎｍの範囲の光学的厚さである。
【０１０５】
第４位相調整層７４は、２０ｎｍから１００ｎｍの範囲の厚さを有することができる。例えば、２５ｎｍから５０ｎｍの範囲である。例えば、３０ｎｍから４５ｎｍの範囲である。例えば、３２ｎｍから４０ｎｍの範囲である。
【０１０６】
第４位相調整層７４は、任意の第１層７６、第２層７８、及び第３層８０を有する多フィルム層であってもよい。
【０１０７】
例えば、任意の第１層は、金属酸化物層を含むことができる。例えば、酸化亜鉛層である。例えば、第２層７８は、金属合金酸化物層を含むことができる。例えば、スズ酸亜鉛層である。例えば、第３層８０は、金属酸化物層を含むことができる。例えば、酸化亜鉛層である。
【０１０８】
第２層７８は、５ｎｍから７０ｎｍの範囲の厚さを有することができる。例えば、１０ｎｍから６０ｎｍの範囲である。例えば、１５ｎｍから５０ｎｍの範囲である。例えば、２０ｎｍから４５ｎｍの範囲である。例えば、２０ｎｍから３５ｎｍの範囲である。例えば、２１ｎｍから３１ｎｍの範囲である。
【０１０９】
任意の第１層７６は、０ｎｍから２０ｎｍの範囲の厚さを有することができる。例えば、１ｎｍから２０ｎｍの範囲である。例えば、２ｎｍから１７ｎｍの範囲である。例えば、３ｎｍから１５ｎｍの範囲である。例えば、４ｎｍから１０ｎｍの範囲である。例えば、４ｎｍから５ｎｍの範囲である。
【０１１０】
第３層８０は、１ｎｍから２０ｎｍの範囲の厚さを有することができる。例えば、２ｎｍから１７ｎｍの範囲である。例えば、３ｎｍから１５ｎｍの範囲である。例えば、４ｎｍから１０ｎｍの範囲である。例えば、４ｎｍから５ｎｍの範囲である。
【０１１１】
第４金属機能層８２は、第１、第２及び／又は第３金属機能層に関して上述した材料のいずれかであり得る。例えば、第４金属機能層８２は銀を含むことができる。
【０１１２】
第４金属層８２は、連続層又は亜臨界層であり得る。
【０１１３】
例えば、第４金属機能層８２は、５ｎｍから３０ｎｍの範囲の厚さを有する連続層であってもよい。例えば、１５ｎｍから２６ｎｍの範囲である。例えば、１７ｎｍから２６ｎｍの範囲である。例えば、１９ｎｍから２５ｎｍの範囲である。
【０１１４】
例えば、第４金属機能層８２は、１ｎｍから５ｎｍの範囲の有効厚さを有する亜臨界層であってもよい。例えば、１．５ｎｍから５ｎｍの範囲である。例えば、２ｎｍから５ｎｍの範囲である。例えば、２ｎｍから４ｎｍの範囲である。例えば、２ｎｍから３ｎｍの範囲である。
【０１１５】
任意の第４プライマー層８４は、他の任意のいずれかのプライマー層に関して上記のようにすることができる。例えば、第４プライマー層８４はチタンを含むことができる。
【０１１６】
例えば、アニールしたコーティングの場合、第４プライマー層８４は、０．１ｎｍから３ｎｍの範囲の厚さ又は有効厚さを有することができる。例えば、１ｎｍから３ｎｍの範囲である。例えば、１ｎｍから２ｎｍの範囲である。
【０１１７】
例えば、焼戻し可能コーティングの場合、第４プライマー層８４は、０．１ｎｍから５ｎｍの範囲の厚さ又は有効厚さを有することができる。例えば、１ｎｍから５ｎｍの範囲である。例えば、２ｎｍから４ｎｍの範囲である。例えば、２．５ｎｍから３．５ｎｍの範囲である。
【０１１８】
下地の第４金属機能層８２が亜臨界層である場合、第４プライマー層８４は、０．１ｎｍから２ｎｍの範囲の厚さ又は有効厚さを有することができる。例えば、０．５ｎｍから１．５ｎｍの範囲である。例えば、１ｎｍから１．５ｎｍの範囲である。
【０１１９】
任意の第５位相調整層８６は、第１、第２、又は第３位相調整層に関して上述したように、１つ以上の材料及び／又は層から構成することができる。
【０１２０】
任意の第５位相調整層８６は、４０ｎｍから１００ｎｍの範囲の光学的厚さを有することができる。例えば、４０ｎｍから８０ｎｍの範囲の光学的厚さである。例えば、４５ｎｍから７５ｎｍの範囲の光学的厚さである。例えば、５４ｎｍから６７ｎｍの範囲の光学的厚さである。
【０１２１】
任意の第５位相調整層８６は、１０ｎｍから１００ｎｍの範囲の厚さを有することができる。例えば、２０ｎｍから５０ｎｍの範囲である。例えば、２４ｎｍから３７ｎｍの範囲である。例えば、２７ｎｍから３４ｎｍの範囲である。
【０１２２】
第５位相調整層８６は、第１層８８及び任意の第２層９０を含むことができる。
【０１２３】
第１層８８は、金属酸化物層を含むことができる。例えば、酸化亜鉛層である。任意の第２層９０は、金属合金酸化物層を含むことができる。例えば、スズ酸亜鉛層である。
【０１２４】
第１層８８は、１ｎｍから２０ｎｍの範囲の厚さを有することができる。例えば、２ｎｍから１７ｎｍの範囲である。例えば、３ｎｍから１５ｎｍの範囲である。例えば、４ｎｍから１０ｎｍの範囲である。例えば、４ｎｍから５ｎｍの範囲である
【０１２５】
任意の第２層９０は、０ｎｍから４０ｎｍの範囲の厚さを有することができる。例えば、１０ｎｍから３５ｎｍの範囲である。例えば、１５ｎｍから３０ｎｍの範囲である。例えば、２０ｎｍから３０ｎｍの範囲である。例えば、２０ｎｍから２５ｎｍの範囲である
【０１２６】
任意の保護層９２は、太陽光制御コーティング３０の末端の層とすることができる。任意の保護層９２は、位相調整層に関して上記したような１つ以上の非金属材料を含むことができる。あるいは、保護層９２は、金属材料を含むことができる。任意の保護層９２は、下にあるコーティング層に対して化学的及び／又は機械的保護を提供することができる。任意の保護層９２は、位相調整及び／又は吸収を提供することができる。
【０１２７】
末端の任意の保護層９２に加えて、あるいはその代わりに、１つ以上の他の任意の保護層９２を太陽光制御コーティング３０中に配置することができる。
例えば、２つ以上の位相調整層の間に配置することができる。
【０１２８】
任意の保護層９２は、例えば、金属酸化物層又は金属窒化物層であってもよい。
【０１２９】
例えば、保護層９２はチタニアを含むことができる。
【０１３０】
任意の保護層９２は、０ｎｍから１０ｎｍの範囲の厚さを有することができる。例えば、１ｎｍから１０ｎｍの範囲である。例えば、２ｎｍから８ｎｍの範囲である。例えば、３ｎｍから７ｎｍの範囲である。例えば、４ｎｍから７ｎｍの範囲である。
【０１３１】
本発明の太陽光制御コーティング３０は、少なくとも４つの連続金属機能層を有することができる。
【０１３２】
あるいは、太陽光制御コーティング３０は、少なくとも４つの金属機能層を有することができ、金属機能層の少なくとも１つは亜臨界層であってもよい。例えば、亜臨界層は、２つの連続層の間に配置することができる。且つ／又は亜臨界層は、基材と第１位相調整層との間にあってもよい。且つ／又は、亜臨界層は、最も上にある連続層と周囲環境との間にあってもよい。
【０１３３】
例えば、第３金属機能層７０は、第３位相調整層６２と第４位相調整層７４との間に対称的に又はほぼ対称的に配置することができる。例えば、第３位相調整層６２及び第４位相調整層７４は、同一又は類似の厚さを有することができる。例えば、第３位相調整層６２及び第４位相調整層７４の厚さは、互いに±１０％以内であってもよい。例えば、互いに、±５％以内である。例えば、互いに、±２％以内である。
【０１３４】
例えば、第３金属機能層７０は、亜臨界層であってもよい。第３金属機能層７０は、第３及び第４位相調整層６２、７４の中間に配置することができる（対称設計）。あるいは、第３及び第４位相調整層６２、７４は、第３及び第４位相調整層６２、７４の間に（しかし必ずしも中間ではなく）位置する亜臨界の第３金属機能層７０を用いて、さらに異なる厚さを有することができる。
【０１３５】
本発明は、少なくとも４つの金属機能層を含むコーティング、例えば、太陽光制御コーティング３０を提供する。全ての金属機能層は連続層であってもよい。あるいは、上記のとおり、１つ以上の金属機能層は亜臨界層であってもよい。
【０１３６】
太陽光制御コーティング３０は、任意の従来の方法によって堆積させることができる。そのような方法の例には、従来の化学蒸着（ＣＶＤ）及び／又は物理蒸着（ＰＶＤ）法が含まれる。ＣＶＤプロセスの例には、噴霧熱分解が含まれる。ＰＶＤプロセスの例には、電子ビーム蒸着及び真空スパッタリング（例えば、マグネトロンスパッタ蒸着（ＭＳＶＤ））が含まれる。他のコーティング方法を用いることもでき、例えば、これに限定されないが、ゾル−ゲル堆積を用いることもできる。１つの非限定的な実施形態では、コーティング３０は、ＭＳＶＤによって堆積させることができる
【０１３７】
太陽光制御コーティング３０は、少なくとも４つの金属機能層を有することができ、金属機能層の少なくとも１つは亜臨界層であってもよい。例えば、亜臨界層は、２つの連続金属機能層の間に配置することができる。且つ／又は亜臨界金属層は、基材と第１位相調整層との間に配置することができる。且つ／又は、亜臨界金属機能層は、最も上にある連続金属機能層と周囲環境との間に配置することができる。
【０１３８】
図３は、断熱ガラスユニット（ＩＧＵ）１００に組み込まれる、図１及び図２の透明体１０を示す。第１主面１４（Ｎｏ．１表面）は建物外側に面し、すなわち外側の主面であり、第２主面１６（Ｎｏ．２表面）は建物の内側に面している。絶縁ガラスユニット１００は、外側に面する主面１２０（Ｎｏ．３表面）と内側に面する主面１２２（Ｎｏ．４表面）とを有する第２プライ１１８を含む。第２プライ１１８は、第１プライ１２から間隔を置いて配置される。プライ表面のこの番号付けは、窓ガラスの従来の慣行に沿ったものである。
【０１３９】
第１及び第２プライ１２、１１８は、従来のスペーサフレーム１２４に接着結合されるなど、任意の適切な方法で一緒に接続することができる。ギャップ又はチャンバ１２６は、２つのプライ１２、１１８の間に形成される。チャンバ１２６は、選択された雰囲気（ガス等）で充填することができ、例えば空気又は非反応性ガス（アルゴン又はクリプトンガス等）で充填することができる。図示の例では、太陽光制御コーティング３０は、Ｎｏ．２表面１６上に位置している。しかしながら、太陽光制御コーティング３０は、他の表面のいずれかに配置することができる。
【０１４０】
第２プライ１１８は、第１プライ１２について上述した材料のいずれでもよい。第２プライ１１８は第１プライ１２と同じであってもよいし、第２プライ１１８は第１プライ１２と異なっていてもよい。第１及び第２プライ１２、１１８は、例えば、透明フロートガラスとすることができ、又はティンテッド（ｔｉｎｔｅｄ）ガラス又は着色ガラスとすることができ、又は１つのプライ１２、１１８を透明ガラスとし、他のプライ１２、１１８を着色ガラスとすることができる。
【０１４１】
太陽光制御コーティング３０は、０．３以下の基準ＩＧＵ  ＳＨＧＣを提供する。例えば、０．２９以下である。例えば、０．２８以下である。例えば、０．２７以下である。例えば、０．２６以下である。例えば、０．２５以下である。例えば、０．２４以下である。
【０１４２】
例えば、太陽光制御コーティング３０は、０．３から０．２５の範囲の基準ＩＧＵ  ＳＨＧＣを提供する。例えば、０．２３から０．２４の範囲である。
【０１４３】
太陽光制御コーティング３０は、７０％以下の基準ＩＧＵ視感透過率を提供する。例えば、６５％以下である。例えば、６０％以下である。例えば、５７％以下である。例えば、５５％以下である。例えば、５２％以下である。
【０１４４】
太陽光制御コーティング３０は、少なくとも１．８の基準ＩＧＵ  ＬＳＧ比を提供する。例えば、少なくとも１．８５である。例えば、少なくとも１．９である。例えば、少なくとも２である。
【０１４５】
太陽光制御コーティング３０は、０．２９以下の基準ＩＧＵ  ＳＨＧＣ、及び少なくとも１．８５のＬＳＧ比を提供する。例えば、０．２４以下のＳＨＧＣ及び少なくとも１．８５のＬＳＧ比である。例えば、０．２４以下のＳＨＧＣ及び少なくとも２のＬＳＧ比である。
【０１４６】
図４は、積層ユニット１３０に組み込まれた透明体１０を示す。積層ユニット１３０は、ポリマー中間層１３２によって接続された第１プライ１２及び第２プライ１１８を含む。太陽光制御コーティング３０は、Ｎｏ．２表面１６上に示されている。しかし、上記のＩＧＵ１００の場合と同様に、太陽光制御コーティング３０は、表面１４、１６、１２０、又は１２２のいずれかの上にあってもよい。
【０１４７】
太陽光制御コーティング３０は、１０オーム／スクエア（Ω／ｓｑ．）未満のシート抵抗を提供する。例えば、５Ω／ｓｑ．未満である。例えば、２Ω／ｓｑ．未満である。例えば、１Ω／ｓｑ．未満である。
【０１４８】
積層ユニット１３０は、７０から９０の範囲の透過Ｌ＊を有する。例えば、７５から９０の範囲である。例えば、８０から９０の範囲である。例えば、８５から９０の範囲である。
【０１４９】
積層ユニット１３０は、０から−５の範囲の透過ａ＊を有する。例えば、−２から−４．５の範囲である。例えば、−３．５から−４の範囲である。
【０１５０】
積層ユニット１３０は、０から５の範囲の透過ｂ＊を有する。例えば、２から５の範囲である。例えば、３から５の範囲である。例えば、３．５から４．５の範囲である。
【０１５１】
積層ユニット１３０は、２０から４０の範囲の反射（外側）Ｌ＊を有する。例えば、２５から３５の範囲内である。例えば、３０から３５の範囲内である。
【０１５２】
積層ユニット１３０は、０から−５の範囲の反射（外側）ａ＊を有する。例えば、０から−４の範囲である。例えば、−１から−３の範囲である。
【０１５３】
積層ユニット１３０は、０から−５の範囲の反射（外側）ｂ＊を有する。例えば、０から−４の範囲である。例えば、０から−３の範囲である。例えば、０から−２の範囲である。
【０１５４】
積層ユニット１３０は、２０から４０の範囲の反射（内側）Ｌ＊を有する。例えば、２５から３５の範囲である。例えば、３０から３５の範囲である。
【０１５５】
積層ユニット１３０は、０から−５の範囲の反射（内側）ａ＊を有する。例えば、０から−４の範囲である。例えば、−１から−３の範囲である。
【０１５６】
積層ユニット１３０は、−２から４の範囲の反射（内側）ｂ＊を有する。例えば、−１から３の範囲である。例えば、−１から２の範囲である。
【実施例】
【０１５７】
表１は、本発明のコーティングの様々な例を示す。それらの値は、ナノメートル単位である。試料１〜８は、Ａｉｒｃｏ  ＩＬＳ−１６００コーターを使用して作製した。試料９〜１３は、Ｌａｗｒｅｎｃｅ  Ｂｅｒｋｅｌｅｙ  Ｎａｔｉｏｎａｌ  Ｌａｂｏｒａｔｏｒｙから入手可能なＷＩＮＤＯＷソフトウェアを使用してコンピュータモデル化した試料である。「Ａ」は、アニールしたコーティングを意味する。「Ｔ」は、焼戻し可能コーティングを意味する。「ＺＳ」は、スズ酸亜鉛を意味する。「ＺＯ」は、酸化亜鉛（酸化スズを１０重量％まで含むことができる）を意味する。「Ａｇ」は、銀を意味する。「Ｔｉ（Ｏｘ）」は、チタンプライマーを意味する。上述のように、プライマーは金属として堆積され、その後の処理工程の間にプライマーの全部又は少なくとも一部が酸化される。「ＴＯ」は、チタニアを意味する。
【０１５８】
表２に、表１のいくつかのサンプルについての基準ＩＧＵ光学データを示す。「ＨＴ」は、熱処理された、を意味する。「Ｔ」は、透過率（ＣＩＥ光源Ａ）を意味する。「ＲＥ」は、外側（ｅｘｔｅｒｉｏｒ）反射率を意味する。「ＲＩ」は、内側（ｉｎｔｅｒｉｏｒ）反射率を意味する。「Ｅ」は、放射率を意味する。「ＳＨＧＣ」は、太陽熱利得係数（ｓｏｌａｒ  ｈｅａｔ  ｇａｉｎ  ｃｏｅｆｆｉｃｉｅｎｔ）を意味する。「ＬＳＧ」は、光透過率と太陽熱利得係数の比（ｌｉｇｈｔ  ｔｏ  ｓｏｌａｒ  ｇａｉｎ  ｒａｔｉｏ）を意味する。Ｌ＊、ａ＊、及びｂ＊は、ＣＩＥ色座標に従う。表２の試料９〜１１の光学データは、Ｌａｗｒｅｎｃｅ  Ｂｅｒｋｅｌｅｙ  Ｎａｔｉｏｎａｌ  Ｌａｂｏｒａｔｏｒｙから入手可能なＷＩＮＤＯＷソフトウェアを使用して計算した。値は、Ｎｏ．２表面上にコーティングを有し、空気で満たされた０．５インチ（１．２ｍｍ）のギャップで隔てられた２つの離間した６ｍｍのクリアガラスを有する基準ＩＧＵに基づいて計算された。
【０１５９】
本発明は、以下の番号を付した項目を参照してさらに説明することができる。
【０１６０】
第１項：  太陽光制御コーティング３０であって、第１位相調整層４０；第１位相調整層４０上に位置する第１金属機能層４６；第１金属機能層４６上に位置する任意の第１プライマー層４８；第１金属機能層４６上に位置する第２位相調整層５０；第２位相調整層５０上に位置する第２金属機能層５８；第２金属機能層５８上に位置する任意の第２プライマー層６０；第２金属機能層５８上に位置する第３位相調整層６２；第３位相調整層６２上に位置する第３金属機能層７０；第３金属機能層７０上に位置する任意の第３プライマー層７２；第３金属機能層７０上に位置する第４位相調整層７４；第４位相調整層７４上に位置する第４金属機能層８２；第４金属機能層８２上に位置する任意の第４プライマー層８４；第４金属機能層８２上に位置する任意の第５位相調整層８６；及び任意の第５位相調整層８６上に位置する任意の保護層９２を備える、太陽光制御コーティング３０。
【０１６１】
第２項：  位相調整層４０、５０、６２、７４が、非金属層を含む、第１項に記載の太陽光制御コーティング３０。
【０１６２】
第３項：  位相調整層４０、５０、６２、７４が、誘電材料又は半導体材料を含む、第１項又は第２項に記載の太陽光制御コーティング３０。
【０１６３】
第４項：  位相調整層４０、５０、６２、７４が、酸化物、窒化物、酸窒化物、及び／又はそれらの混合物を含む、第１項から第３項のいずれかに記載の太陽光制御コーティング３０。
【０１６４】
第５項：  位相調整層４０、５０、６２、７４が、チタン、ハフニウム、ジルコニウム、ニオブ、亜鉛、ビスマス、鉛、インジウム、スズ、及びこれらの混合物の、酸化物、窒化物又は酸窒化物を含む、第１項〜第４項のいずれかに記載の太陽光制御コーティング３０。
【０１６５】
第６項：  位相調整層４０、５０、６２、７４が、酸化スズ、シリコン窒化物、シリコン−アルミニウム窒化物、シリコン−ニッケル窒化物、シリコン−クロム窒化物、アンチモンドープ酸化スズ、アルミニウムドープ酸化亜鉛、インジウムドープ酸化亜鉛、酸化チタン、及び／又はこれらの混合物を含む、第１項〜第５項のいずれかに記載の太陽光制御コーティング３０。
【０１６６】
第７項：  第１位相調整層４０が、金属酸化物、金属酸化物の混合物、及び／又は金属合金酸化物（例えば亜鉛及びスズの酸化物）を含む、第１項〜第６項のいずれかに記載の太陽光制御コーティング３０。
【０１６７】
第８項：  第１位相調整層４０が、４５ｎｍから７５ｎｍの範囲の光学的厚さ、特には４７ｎｍから７１ｎｍの範囲の光学的厚さ、より詳細には５３ｎｍから６５ｎｍの範囲の光学的厚さを有する、第１項〜第７項のいずれかに記載の太陽光制御コーティング３０。
【０１６８】
第９項：  第１位相調整層４０が、２０ｎｍから３５ｎｍの範囲、特には２３ｎｍから３５ｎｍの範囲、より詳細には２６ｎｍから３３ｎｍの範囲の厚さを有する、第１項〜第８項のいずれかに記載の太陽光制御コーティング３０。
【０１６９】
第１０項：  第１位相調整層４０が、任意の第１フィルム４２及び第２フィルム４４を含む、第１項〜第９項のいずれかに記載の太陽光制御コーティング３０。
【０１７０】
第１１項：  任意の第１フィルム４２が、金属合金酸化物フィルムを含み、第２フィルム４４が、金属酸化物フィルム又は酸化物混合フィルムを含む、第１０項に記載の太陽光制御コーティング３０。
【０１７１】
第１２項：  任意の第１フィルム４２が、亜鉛／スズ合金酸化物、特にスズ酸亜鉛を含む、第１０項又は第１１項に記載の太陽光制御コーティング３０。
【０１７２】
第１３項：  第２フィルム４４が、金属酸化物フィルム、特に酸化亜鉛を含む、第１０項〜第１２項のいずれかに記載の太陽光制御コーティング３０。
【０１７３】
第１４項：  任意の第１フィルム４２が、０ｎｍから３５ｎｍの範囲、特には１５ｎｍから２５ｎｍの範囲、より詳細には１５ｎｍから２０ｎｍの範囲の厚さを有する、第１０項〜第１３項のいずれかに記載の太陽光制御コーティング３０。
【０１７４】
第１５項：  第２フィルム４４が、１ｎｍから２０ｎｍの範囲、特には３ｎｍから１５ｎｍの範囲、より詳細には４ｎｍから１０ｎｍの範囲の厚さを有する、第１０項〜第１４項のいずれかに記載の太陽光制御コーティング３０。
【０１７５】
第１６項：  金属機能層４６、５８、７０、８２の少なくとも１つが、連続金属層を含む、第１項〜第１５項のいずれかに記載の太陽光制御コーティング３０。
【０１７６】
第１７項：  金属機能層４６、５８、７０、８２の少なくとも１つが、亜臨界層を含む、第１項〜第１６項のいずれかに記載の太陽光制御コーティング３０。
【０１７７】
第１８項：  金属機能層が、少なくとも１つの貴金属又は貴金属に近いもの（ｎｅａｒ  ｎｏｂｌｅ  ｍｅｔａｌ）を含み、特には、銀、金、白金、パラジウム、オスミウム、イリジウム、ロジウム、ルテニウム、銅、水銀、レニウム、アルミニウム、及びこれらの組み合わせからなる群から選択されるものを含み、より詳細には金属銀を含む、第１項〜第１７項のいずれかに記載の太陽光制御コーティング３０。
【０１７８】
第１９項：  第１金属機能層４６が銀を含む、第１項〜第１８項のいずれかに記載の太陽光制御コーティング３０。
【０１７９】
第２０項：  第１金属機能層４６が、連続層又は亜臨界層、特には連続層を含む、第１項〜第１９項のいずれかに記載の太陽光制御コーティング３０。
【０１８０】
第２１項：  第１金属機能層４６が、１０ｎｍから１５ｎｍの範囲、特には１１ｎｍから１４ｎｍの範囲、より詳細には１１．５ｎｍから１２．５ｎｍの範囲の厚さを有する、第１項〜第２０項のいずれかに記載の太陽光制御コーティング３０。
【０１８１】
第２２項：  プライマー層４８、６０、７２、８４が、チタン、ニオブ、タングステン、ニッケル、クロム、鉄、タンタル、ジルコニウム、アルミニウム、シリコン、インジウム、スズ、亜鉛、モリブデン、ハフニウム、ビスマス、バナジウム、マンガン、及びこれらの混合物、特にチタン、から選択される、第１項〜第２１項のいずれかに記載の太陽光制御コーティング３０。
【０１８２】
第２３項：  第１プライマー層４８が、１ｎｍから５ｎｍの範囲、特には２ｎｍから４ｎｍの範囲、より詳細には２．５ｎｍから３．５ｎｍの範囲の厚さ又は有効厚さを有する、第１項〜第２２項のいずれかに記載の太陽光制御コーティング３０。
【０１８３】
第２４項：  第２位相調整層５０が、４０ｎｍから２００ｎｍの範囲の光学的厚さ、特には１００ｎｍから１５０ｎｍの範囲の光学的厚さ、より詳細には１１５ｎｍから１２０ｎｍの範囲の光学的厚さを有する、第１項〜第２３項のいずれかに記載の太陽光制御コーティング３０。
【０１８４】
第２５項：  第２位相調整層５０が、３０ｎｍから１００ｎｍの範囲、特には５０ｎｍから７５ｎｍの範囲、より詳細には５５ｎｍから７０ｎｍの範囲の厚さを有する、第１項〜第２４項のいずれかに記載の太陽光制御コーティング３０。
【０１８５】
第２６項：  第２位相調整層５０が、第１フィルム５２、第２フィルム５４、及び任意の第３フィルム５６を含む、第１項〜第２５項のいずれかに記載の太陽光制御コーティング３０。
【０１８６】
第２７項：  第１フィルム５２が、金属酸化物フィルム、特に酸化亜鉛フィルムを含む、第２６項に記載の太陽光制御コーティング３０。
【０１８７】
第２８項：  第２フィルム５４が、金属合金酸化物フィルム、特にスズ酸亜鉛フィルムを含む、第２６項又は第２７項に記載の太陽光制御コーティング３０。
【０１８８】
第２９項：  任意の第３フィルム５６が、金属酸化物フィルム、特に酸化亜鉛フィルムを含む、第２６項〜第２８項のいずれかに記載の太陽光制御コーティング３０。
【０１８９】
第３０項：  第１フィルム５２及び／又は任意の第３フィルム５６が、１ｎｍから２０ｎｍの範囲、特には３ｎｍから１５ｎｍの範囲、より詳細には４ｎｍから１０ｎｍの範囲の厚さを有する、第２６項〜第２９項のいずれかに記載の太陽光制御コーティング３０。
【０１９０】
第３１項：  第２フィルム５４が、５ｎｍから７０ｎｍの範囲、特には３０ｎｍから５４ｎｍの範囲、より詳細には３２ｎｍから５３ｎｍの範囲の厚さを有する、第２６項〜第３０項のいずれかに記載の太陽光制御コーティング３０。
【０１９１】
第３２項：  第２金属機能層５８が、連続層又は亜臨界層、特に連続層を含む、第１項〜第３１項のいずれかに記載の太陽光制御コーティング３０。
【０１９２】
第３３項：  第２金属機能層５８が、５ｎｍから２０ｎｍの範囲、特には１０ｎｍから１５ｎｍの範囲、より詳細には１２ｎｍから１３．５ｎｍの範囲の厚さを有する、第１項〜第３２項のいずれかに記載の太陽光制御コーティング３０。
【０１９３】
第３４項：  第２プライマー層６０が、０．１ｎｍから５ｎｍの範囲、特には１ｎｍから５ｎｍの範囲、より詳細には２ｎｍから４ｎｍの範囲の厚さ又は有効厚さを有する、第１項〜第３３項のいずれかに記載の太陽光制御コーティング３０。
【０１９４】
第３５項：  第３位相調整層６２が、第１層６４、第２層６６、及び任意の第３層６８を含む、第１項〜第３４項のいずれかに記載の太陽光制御コーティング３０。
【０１９５】
第３６項：  第３位相調整層６２が、４０ｎｍから１００ｎｍの範囲の光学的厚さ、特には５７ｎｍから８７ｎｍの範囲の光学的厚さ、より詳細には６４ｎｍから８０ｎｍの範囲の光学的厚さを有する、第１項〜第３５項のいずれかに記載の太陽光制御コーティング３０。
【０１９６】
第３７項：  第３位相調整層６２が、２０ｎｍから１００ｎｍの範囲、特には３０ｎｍから４０ｎｍの範囲、より詳細には３５ｎｍから３７ｎｍの範囲の厚さを有する、第１項〜第３６項のいずれかに記載の太陽光制御コーティング３０。
【０１９７】
第３８項：  第１層６４及び／又は任意の第３層６８が、金属酸化物層、特に酸化亜鉛層を含む、第３５項〜第３７項のいずれかに記載の太陽光制御コーティング３０。
【０１９８】
第３９項：  第２層６６が、金属合金酸化物材料、特にスズ酸亜鉛を含む、第３５項〜第３８項のいずれかに記載の太陽光制御コーティング３０。
【０１９９】
第４０項：  第１層６４及び／又は任意の第３層６８が、１ｎｍから２０ｎｍの範囲、特には３ｎｍから１５ｎｍの範囲、より詳細には４ｎｍから１０ｎｍの範囲の厚さを有する、第３５項〜第３９項のいずれかに記載の太陽光制御コーティング３０。
【０２００】
第４１項：  第２層６６が、５ｎｍから７０ｎｍの範囲、特には１５ｎｍから５０ｎｍの範囲、より詳細には２１ｎｍから３１ｎｍの範囲の厚さを有する、第３５項〜第４０項のいずれかに記載の太陽光制御コーティング３０。
【０２０１】
第４２項：  第３金属機能層７０が、連続層又は亜臨界層、特に亜臨界層を含む、第１項〜第４１項のいずれかに記載の太陽光制御コーティング３０。
【０２０２】
第４３項：  第３金属機能層７０が、０．２ｎｍから１ｎｍの範囲、特には０．３ｎｍから０．９ｎｍの範囲、より詳細には０．４ｎｍから０．５ｎｍの範囲の有効厚さを有する、第１項〜第４２項のいずれかに記載の太陽光制御コーティング３０。
【０２０３】
第４４項：  任意の第３プライマー層７２が、０．１ｎｍから２ｎｍの範囲、特には０．５ｎｍから１．５ｎｍの範囲、より詳細には１ｎｍから１．５ｎｍの範囲の厚さ又は有効厚さを有する、第１項〜第４３項のいずれかに記載の太陽光制御コーティング３０。
【０２０４】
第４５項：  第４位相調整層７４が、４０ｎｍから１５０ｎｍの範囲の光学的厚さ、特には５５ｎｍから８６ｎｍの範囲の光学的厚さ、より詳細には６４ｎｍから８０ｎｍの範囲の光学的厚さを有する、第１項〜第４４項のいずれかに記載の太陽光制御コーティング３０。
【０２０５】
第４６項：  第４位相調整層７４が、２０ｎｍから１００ｎｍの範囲、特には３０ｎｍから４５ｎｍの範囲、より詳細には３２ｎｍから４０ｎｍの範囲の厚さを有する、第１項〜第４５項のいずれかに記載の太陽光制御コーティング３０。
【０２０６】
第４７項：  第４位相調整層７４が、任意の第１層７６、第２層７８、及び第３層８０を含む、第１項〜第４６項のいずれかに記載の太陽光制御コーティング３０。
【０２０７】
第４８項：  任意の第１層７６及び／又は第３層８０が、金属酸化物層、特に酸化亜鉛層を含む、第４７項に記載の太陽光制御コーティング３０。
【０２０８】
第４９項：  第２層７８が、金属合金酸化物層、特にスズ酸亜鉛層を含む、第４７項又は第４８項に記載の太陽光制御コーティング３０。
【０２０９】
第５０項：  第２層７８が、５ｎｍから７０ｎｍの範囲、特には２０ｎｍから４５ｎｍの範囲、より詳細には２１ｎｍから３１ｎｍの範囲の厚さを有する、第４７項〜第４９項のいずれかに記載の太陽光制御コーティング３０。
【０２１０】
第５１項：  任意の第１層７６及び／又は第３層８０が、０ｎｍから２０ｎｍの範囲、特には３ｎｍから１５ｎｍの範囲、より詳細には４ｎｍから１０ｎｍの範囲の厚さを有する、第４７項〜第５０項のいずれかに記載の太陽光制御コーティング３０。
【０２１１】
第５２項：  第４金属機能層８２が、連続層又は亜臨界層、特に連続層を含む、第１項〜第５１項のいずれかに記載の太陽光制御コーティング３０。
【０２１２】
第５３項：  第４金属機能層８２が、５ｎｍから３０ｎｍの範囲、特には１５ｎｍから２６ｎｍの範囲、より詳細には１９ｎｍから２５ｎｍの範囲の厚さを有する、第１項〜第５２項のいずれかに記載の太陽光制御コーティング３０。
【０２１３】
第５４項：  任意の第４プライマー層８４が、０．１ｎｍから５ｎｍの範囲、特には１ｎｍから５ｎｍの範囲、より詳細には２ｎｍから４ｎｍの範囲の厚さ又は有効厚さを有する、第１項〜第５３項のいずれか記載の太陽光制御コーティング３０。
【０２１４】
第５５項：  第５位相調整層８６が、４０ｎｍから１００ｎｍの範囲の光学的厚さ、特には４５ｎｍから７５ｎｍの範囲の光学的厚さ、より詳細には５４ｎｍから６７ｎｍの範囲の光学的厚さを有する、第１項〜第５４項のいずれかに記載の太陽光制御コーティング３０。
【０２１５】
第５６項：  第５位相調整層８６が、１０ｎｍから１００ｎｍの範囲、特には２４ｎｍから３７ｎｍの範囲、より詳細には２７ｎｍから３４ｎｍの範囲の厚さを有する、第１項〜第５５項のいずれかに記載の太陽光制御コーティング３０。
【０２１６】
第５７項：  第５位相調整層８６が、第１層８８及び任意の第２層９０を含む、第１項〜第５６項のいずれかに記載の太陽光制御コーティング３０。
【０２１７】
第５８項：  第１層８８が、金属酸化物層、特に酸化亜鉛層を含む、第５７項に記載の太陽光制御コーティング３０。
【０２１８】
第５９項：  任意の第２層９０が、金属合金酸化物層、特にスズ酸亜鉛層を含む、第５７項又は第５８項に記載の太陽光制御コーティング３０。
【０２１９】
第６０項：  第１層８８が、１ｎｍから２０ｎｍの範囲、特には３ｎｍから１５ｎｍの範囲、より詳細には４ｎｍから１０ｎｍの範囲の厚さを有する、第５７項〜第５９項のいずれかに記載の太陽光制御コーティング３０。
【０２２０】
第６１項：  任意の第２層９０が、０ｎｍから４０ｎｍの範囲、特には１５ｎｍから３０ｎｍの範囲、より詳細には２０ｎｍから３０ｎｍの範囲の厚さを有する、第５７項〜第６０項のいずれかに記載の太陽光制御コーティング３０。
【０２２１】
第６２項：  保護層９２が、少なくとも1つの金属酸化物層又は金属窒化物層、特にはチタニアを含む、第１項〜第６１項のいずれかに記載の太陽光制御コーティング３０。
【０２２２】
第６３項：  保護層９２が、１ｎｍから１０ｎｍの範囲、特には３ｎｍから７ｎｍの範囲、より詳細には４ｎｍから７ｎｍの範囲の厚さを有する、第１項〜第６２項のいずれかに記載の太陽光制御コーティング３０。
【０２２３】
第６４項：  太陽光制御コーティング３０が、０．２９以下、特には０．２５以下、より詳細には０．２４以下の基準ＩＧＵ  ＳＨＧＣを提供する、第１項〜第６３項のいずれかに記載の太陽光制御コーティング３０。
【０２２４】
第６５項：  太陽光制御コーティング３０が、６５％以下、特には５７％以下、より詳細には５５％以下の基準ＩＧＵ視感透過率を提供する、第１項〜第６４項のいずれかに記載の太陽光制御コーティング３０。
【０２２５】
第６６項：  太陽光制御コーティング３０が、少なくとも１．８、特には少なくとも１．８５、より詳細には少なくとも２の基準ＬＳＧ比を提供する、第１項〜第６５項のいずれかに記載の太陽光制御コーティング３０。
【０２２６】
第６７項：  太陽光制御コーティング３０が、１０オーム／スクエア（Ω／ｓｑ．）未満、特には５Ω／ｓｑ．未満、より詳細には１Ω／ｓｑ．未満のシート抵抗を提供する、第１項〜第６６項のいずれかに記載の太陽光制御コーティング３０。
【０２２７】
第６８項：  太陽光制御コーティング３０が、第１プライマー層４８を含む、第１項〜第６７項のいずれかに記載の太陽光制御コーティング３０。
【０２２８】
第６９項：  太陽光制御コーティング３０が、第２プライマー層６０を含む、第１項〜第６８項のいずれかに記載の太陽光制御コーティング３０。
【０２２９】
第７０項：  太陽光制御コーティング３０が、第３プライマー層７２を含む、第１項〜第６９項のいずれかに記載の太陽光制御コーティング３０。
【０２３０】
第７１項：  太陽光制御コーティング３０が、第４プライマー層８４を含む、第１項〜第７０項のいずれかに記載の太陽光制御コーティング３０。
【０２３１】
第７２項：  太陽光制御コーティング３０が、第５位相調整層８６を含む、第１項〜第７１項のいずれかに記載の太陽光制御コーティング３０。
【０２３２】
第７３項：  太陽光制御コーティング３０が、保護層９２を含む、第１項〜第７２項のいずれかに記載の太陽光制御コーティング３０。
【０２３３】
第７４項：  太陽光制御コーティング３０が、少なくとも１つの任意の層、例えば、全ての任意の層を含む、第１項〜第７３項のいずれかに記載の太陽光制御コーティング３０。
【０２３４】
第７５項：  断熱ガラスユニット又は積層ガラスユニット中の、第１項〜第７４項のいずれかに記載の太陽光制御コーティング３０の使用。
【０２３５】
第７６項：  基材１２と、基材１２の少なくとも一部の上の第１項〜第７４項のいずれかに記載の太陽光制御コーティング３０とを含む、物品１０。
【０２３６】
上記の記載に開示された概念から逸脱することなく、本発明に対する変更がなされ得ることが、当業者によって容易に理解されるであろう。 したがって、本明細書に詳細に記載された特定の実施形態は、単なる例示であって本発明の範囲を限定するものではなく、添付の特許請求の範囲並びにその任意の及び全ての等価物の全範囲が付与されるべきである。
【表１】
0006781707.tif 000002
【表２】
0006781707.tif 000003
【図１】
0006781707.tif 000004
【図２】
0006781707.tif 000005
【図３】
0006781707.tif 000006
【図４】
0006781707.tif 000007